СПОСОБ И КАТАЛИТИЧЕСКИЙ КОМПОЗИТ ДЛЯ ПОЛУЧЕНИЯ МОНОМЕРА ВИНИЛАЦЕТАТА

1. Каталитический композит, включающий:
2
основу, включающую оксид кремния и от около 1 до около 3 мас. % оксида алюминия, где основа имеет площадь поверхности от около 175 до около 300 м/г;
слой ровной матовой поверхности на основе, включающий Pd и Au.
2. Каталитический композит по п. 1, где каталитический состав включает около 2 мас. % оксида алюминия.
3. Каталитический композит по п. 1 или 2, где слой ровной матовой поверхности также включает ацетат калия в количестве от около 25 до около 60 г на литр каталитического состава.
4. Способ получения каталитического композита, способ включает:
2
обеспечение основы, включающей оксид кремния и от около 1 до около 3 мас. % оксида алюминия, где основа имеет площадь поверхности от около 175 до около 300 м/г;
осаждение Pd и Au на основу, чтобы обеспечить основу с каталитическим слоем ровной матовой поверхности;
пропитывание основы с каталитическим слоем ровной матовой поверхности ацетатом калия и
восстановление основы с каталитическим слоем ровной матовой поверхности при температуре от около 90°C до около 150°C в формир-газе, включающем газообразный водород и газообразный азот, чтобы сформировать каталитический композит.
5. Способ по п. 4, где газообразный водород и газообразный азот присутствуют в диапазоне соотношения от около 5 : 1 до около 1 : около 5.
6. Способ по п. 4 или 5, где осаждение Pd и Au на основу, чтобы обеспечить основу с каталитическим слоем ровной матовой поверхности, включает пропитывание основы раствором, содержащим хлориды Pd и Au, и последующий контакт основы с основным раствором.
7. Способ по любому из пп. 4 и 5, где пропитывание основы с каталитическим слоем ровной матовой поверхности ацетатом калия включает пропитывание основы раствором, содержащим ацетат калия? и высушивание упомянутой основы.
8. Способ получения каталитического композита, способ включает:
2
обеспечение основы, включающей оксид кремния и от около 1 до около 3 мас. % оксида алюминия, где основа имеет площадь поверхности от около 175 до около 300 м/г;
осаждение Pd и Au на основу, чтобы сформировать основу с каталитическим слоем ровной матовой поверхности;
восстановление основы с каталитическим слоем ровной матовой поверхности при температуре от около 200 до около 500°C в восстановительном газе, включающем от около 20 до около 100% газообразного водорода? на протяжении от около 1 до около 4 ч; и
пропитывание основы с каталитическим слоем ровной матовой поверхности ацетатом калия.
9. Способ по п. 8, где восстановительный газ также включает газообразный азот или этилен.
10. Способ по п. 8 или 9, где газообразные азот и водород присутствуют в соотношении от около 5 : 1 до менее, чем чистый водород.
11. Способ по п. 8 или 9, где осаждение Pd и Au на основу, чтобы сформировать каталитический слой на основе, включает пропитывание основы раствором, содержащим хлориды Pd и Au и последующий контакт основы с основным раствором.
12. Способ по любому из пп. 4, 5, 8 и 9, где пропитывание основы с каталитическим слоем ровной матовой поверхности ацетатом калия включает пропитывание основы раствором, содержащим ацетат калия и высушивание упомянутой основы под вакуумом.
13. Способ по любому из пп. 4, 5, 8 и 9, где золото присутствует в количестве от около 0.9 до около 5 г на литр каталитического состава и палладий присутствует в количестве от около 3 до около 10 г на литр каталитического состава.
2
14. Способ по любому из пп. 4, 5, 8 и 9, где основа имеет площадь поверхности от около 200 до около 250 м/г.
15. Способ получения мономера винилацетата, способ включает
контакт газа, включающего этилен, уксусную кислоту и кислород, с каталитическим композитом по любому из пп. 1-14.